ПОСЛЕДУЮЩАЯ ОБРАБОТКА ДЕБОРИРОВАННОГО ЦЕОЛИТА БЕТА

1. Способ последующей обработки цеолитного материала, обладающего каркасной структурой ВЕА, способ включает
2
3
2
(i) получение цеолитного материала, обладающего каркасной структурой ВЕА, где каркасная структура цеолитного материала включает ХО и YO,
2
3
2
где Y означает четырехвалентный элемент и X означает трехвалентный элемент, и где молярное отношение ХО:YOпревышает 0,02:1,
причем Y выбран из группы, включающей Si, Sn, Ti, Zr, Ge и комбинации двух или большего количества из них, и
причем X выбран из группы, включающей Al, В, In, Ga, Fe и комбинации двух или большего количества из них;
2
3
2
(ii) обработку цеолитного материала, полученного на стадии (i), жидкой системой растворителей и тем самым получение цеолитного материала, обладающего молярным отношением XO:YO, составляющим не более 0,02:1, и по меньшей мере частичное выделение цеолитного материала из жидкой системы растворителей,
причем жидкая система растворителей выбрана из группы, включающей воду, одноатомные спирты, многоатомные спирты и смеси двух или большего количества из них;
(iii) обработку цеолитного материала, полученного на стадии (ii), жидкой водной системой, обладающей значением рН, находящимся в диапазоне от 5,5 до 8, и при температуре не ниже 75°С, причем содержание воды в жидкой системе растворителей превышает 50 мас.%;
причем значение рН водной системы, использующейся на стадии (iii), определяют с помощью стеклянного электрода для измерения рН.
2. Способ по п. 1, отличающийся тем, что Y означает Si, и X означает В.
2
3
2
3. Способ по п. 1 или 2, отличающийся тем, что на стадии (i) не менее 95 мас.% каркасной структуры цеолитного материала составляют XO и YO.
2
3
2
4. Способ по п. 1 или 2, отличающийся тем, что на стадии (i) молярное отношение ХО:YO составляет не менее 0,03:1.
5. Способ по п. 1 или 2, отличающийся тем, что до стадии (ii) цеолитный материал, полученный на стадии (i), подвергают распылительной сушке.
6. Способ по п. 1, отличающийся тем, что до стадии (ii) цеолитный материал, полученный на стадии (i), прокаливают.
7. Способ по п. 6, отличающийся тем, что прокаливание проводят при температуре, находящейся в диапазоне от 400 до 700°С, в течение времени, находящегося в диапазоне от 1 до 10 ч.
8. Способ по п. 1, отличающийся тем, что на стадии (ii) жидкая система растворителей выбрана из группы, включающей воду, метанол, этанол, пропанол, этан-1,2-диол, пропан-1,2-диол, пропан-1,3-диол, пропан-1,2,3-триол и смеси двух или большего количества из них.
9. Способ по п. 8, отличающийся тем, что на стадии (ii) обработку проводят при температуре, находящейся в диапазоне от 50 до 125°С, в течение времени, находящегося в диапазоне от 6 до 20 ч.
10. Способ по п. 9, отличающийся тем, что на стадии (ii) обработку проводят при кипячении с возвратом флегмы.
2
3
2
11. Способ по п. 1 или 2, отличающийся тем, что цеолитный материал, полученный на стадии (ii), обладает молярным отношением ХО:YO, составляющим не более 0,01:1.
12. Способ по п. 1 или 2, отличающийся тем, что до стадии (iii) цеолитный материал, полученный на стадии (ii), подвергают распылительной сушке.
13. Способ по п. 1 или 2, отличающийся тем, что цеолитный материал, полученный на стадии (ii), находится в форме порошка.
14. Способ по п. 1, отличающийся тем, что до стадии (iii) цеолитный материал, полученный на стадии (ii), прокаливают.
15. Способ по п. 14, отличающийся тем, что прокаливание проводят при температуре, находящейся в диапазоне от 400 до 700°С, в течение времени, находящегося в диапазоне от 1 до 10 ч.
16. Способ по п. 1 или 2, отличающийся тем, что на стадии (iii) цеолитный материал обрабатывают жидкой водной системой в течение времени, находящегося в диапазоне от 0,5 до 24 ч.
17. Способ по п. 1 или 2, отличающийся тем, что на стадии (iii) цеолитный материал обрабатывают жидкой водной системой при температуре, находящейся в диапазоне от 75 до 200°С.
18. Способ по п. 1 или 2, отличающийся тем, что жидкая водная система, использующаяся на стадии (iii), обладает значением рН, находящимся в диапазоне от 6 до 7,5.
19. Способ по п. 1 или 2, отличающийся тем, что на стадии (iii) отношение массы жидкой водной системы к массе цеолитного материала находится в диапазоне от 35: 1 до 5: 1.
20. Способ по п. 1 или 2, отличающийся тем, что на стадии (iii) жидкая водная система содержит не менее 90 мас.% воды.
21. Способ по п. 1 или 2, отличающийся тем, что на стадии (iii) цеолитный материал обрабатывают жидкой водной системой в закрытой системе при автогенном давлении.
22. Способ по п. 1, отличающийся тем, что цеолитный материал, полученный на стадии (iii), прокаливают.
23. Способ по п. 22, отличающийся тем, что прокаливание проводят при температуре, находящейся в диапазоне от 350 до 600°С, в течение времени, находящегося в диапазоне от 1 до 10 ч.
24. Способ по п. 1 или 2, отличающийся тем, что после стадии (i) и/или после стадии (ii), и/или после стадии (iii) цеолитный материал до прокаливания сушат.
25. Способ по п. 1 или 2, отличающийся тем, что ни до, ни во время, ни после стадии (iii) цеолитный материал не обрабатывают паром и/или что ни во время, ни после стадии (iii), цеолитный материал не обрабатывают водным раствором, обладающим значением рН, равным меньше 5,5 или больше 8, причем значение рН водной системы, использующейся на стадии (iii), определяют с помощью стеклянного электрода для измерения рН.
2
2
3
2
3
2
-1
-1
-1
-1
26. Цеолитный материал, обладающий каркасной структурой ВЕА, в котором каркасная структура включает YO и XO, где Y означает четырехвалентный элемент и X означает трехвалентный элемент, указанный цеолитный материал обладает молярным отношением ХО:YO, составляющим не более 0,002:1, и поглощением воды, составляющим не более 7 мас.%, причем Y выбран из группы, включающей Si, Sn, Ti, Zr, Ge и комбинации двух или большего количества из них, причем X выбран из группы, включающей Al, В, In, Ga, Fe и комбинации двух или большего количества из них, где цеолитный материал характеризуется ИК спектром, содержащим первую полосу поглощения с максимумом в диапазоне от 3701 см до 3741 см и вторую полосу поглощения с максимумом в диапазоне от 3500 см до 3550 см, и причем отношение интенсивности первой полосы поглощения к интенсивности второй полосы поглощения находится в диапазоне от 1,4 до 2,6.
2
3
2
27. Цеолитный материал по п. 26, отличающийся тем, что молярное отношение XO:YO находится в диапазоне от 0,0005:1 до 0,002:1 и поглощение воды составляет не более 6 мас.%.
2
-1
-1
-1
-1
28. Цеолитный материал по п. 26 или 27, отличающийся тем, что цеолитный материал обладает степенью кристалличности, определенной путем анализа с помощью РГГ, составляющей не менее 60%, удельной площадью поверхности, равной не более 600 м/г, определенной в соответствии со стандартом DIN 66131, и ИК спектром, содержащим первую полосу поглощения с максимумом в диапазоне от 3701 см до 3741 см и вторую полосу поглощения с максимумом в диапазоне от 3500 см до 3550 см, причем отношение интенсивности первой полосы поглощения к интенсивности второй полосы поглощения находится в диапазоне от 1,5 до 2,5.
29. Цеолитный материал по п. 26 или 27, отличающийся тем, что Y означает Si, и что X означает В.
30. Цеолитный материал по п. 26 или 27, находящийся в форме порошка.
31. Применение цеолитного материала по любому из пп. 26-30 в качестве катализатора, в качестве подложки для катализатора или компонента катализатора.